(57)【要約】  パーフルオロアルキル基を実質的に含有せず、且つ非ヒドロシリル化硬化プロセスを用いて硬化可能なシリコーンゴムの層に対する、非ヒドロシリル化硬化プロセスを用いて硬化可能なフルオロシリコーンゴムの層の接着方法である。かかる接着方法は、（ｉ）硬化前に、ヒドロシリル化触媒、又はケイ素結合水素基を少なくとも２つ含有するシロキサンのいずれかをフルオロシリコーンゴム組成物に加える工程と、（ｉｉ）硬化前に、他のヒドロシリル化触媒、又はケイ素結合水素基を少なくとも２つ含有するシロキサンをもう一つのシリコーンゴム組成物に加える工程と、（ｉｉｉ）工程（ｉ）及び工程（ｉｉ）の生成物を所望の形状に成形する工程と、（ｉｖ）工程（ｉｉｉ）の成形品を互いに接触させる工程と、（ｖ）互いに共に接触している成形品を、それらの間にヒドロシリル化反応を生じさせることによって接着する工程とを含む。【特許請求の範囲】
【請求項１】
パーフルオロアルキル基を実質的に含有せず、且つ非ヒドロシリル化硬化プロセスを用いて硬化可能なシリコーンゴムの層に対する、非ヒドロシリル化硬化プロセスを用いて硬化可能なフルオロシリコーンゴムの層の接着方法であって、
ｉ）硬化前に、ヒドロシリル化触媒、又はケイ素結合水素基を少なくとも２つ含有するシロキサンのいずれかをフルオロシリコーンゴム組成物に加える工程と、
ｉｉ）硬化前に、他のヒドロシリル化触媒、又はケイ素結合水素基を少なくとも２つ含有するシロキサンをもう一つのシリコーンゴム組成物に加える工程と、
ｉｉｉ）工程（ｉ）及び工程（ｉｉ）の生成物を所望の形状に成形する工程と、
ｉｖ）工程（ｉｉｉ）の成形品を互いに接触させる工程と、
ｖ）互いに共に接触している成形品を、それらの間にヒドロシリル化反応を生じさせることによって接着する工程と
を含む接着方法。
【請求項２】
工程（ｖ）の前に、工程（ｉ）の生成物又は工程（ｉｉ）の生成物のいずれかが、予備硬化されることを特徴とする請求項１に記載の接着方法。
【請求項３】
工程（ｖ）の前に、工程（ｉ）の生成物又は工程（ｉｉ）の生成物の両方が、硬化されないままであることを特徴とする請求項１に記載の接着方法。
【請求項４】
工程（ｖ）の前及び／又は工程（ｖ）の間に、工程（ｉｉｉ）の成形品の間の接触面に圧力が適用される請求項１〜３のいずれか一項に記載の接着方法。
【請求項５】
工程（ｖ）は、室温〜約２００℃の温度で行われることを特徴とする請求項１に記載の接着方法。
【請求項６】
ヒドロシリル化触媒は、白金、ロジウム、イリジウム、パラジウム又はルテニウム系触媒を含む群から選択される白金族金属系触媒であることを特徴とする請求項１〜５のいずれか一項に記載の接着方法。
【請求項７】
ケイ素結合水素含有シロキサンは、ケイ素結合水素原子、及びＣ１〜Ｃ１０アルキル基のような置換又は非置換の一価炭化水素基、アリール基を含むことができ、且つ重合度が５よりも大きい、好ましくは１０〜１５０の範囲の、直鎖分子構造、部分的に分枝した分子構造又は環状分子構造を有することを特徴とする請求項１〜６のいずれか一項に記載の接着方法。
【請求項８】
ケイ素結合水素含有シロキサンは、式：
Ｍｅ３ＳｉＯ（Ｍｅ２ＳｉＯ）ｒ［Ｒ”ＣＨ２ＣＨ２Ｓｉ（Ｍｅ）Ｏ］ｔ（ＭｅＨＳｉＯ）ｚＳｉＭｅ３
（式中、各Ｒ”は、同一でも異なっていてもよく、１〜８個の炭素原子を有する分枝鎖又は直鎖パーフルオロアルキルラジカルを意味し；ｒの値が０以上である場合には、ｔ及びｚの値は、それぞれ０より大きく、フルオロシリコーンポリマーが１〜１０モル％の水素結合シロキサン単位と、少なくとも５モル％のフッ素化シロキサン単位と、残部のジメチルシロキサン単位及び上述した式により表されるような鎖硬化ラジカルとを含有するような値であり；ｒの値が０である場合には、ｔ及びｚの値は、それぞれ０より大きく、フルオロシリコーンポリマーが２０〜５０モル％のフッ化シロキサン単位を含有し、且つ２５℃で１０〜１０，０００ｍＰａ・ｓの粘度を有するような値である）により表されるような、ケイ素結合水素ラジカルを有する直鎖構造であることを特徴とする請求項７に記載の組成物。
【請求項９】
ケイ素結合水素含有シロキサンは、フルオロシリコーン組成物中に含有されることを特徴とする請求項１〜８のいずれか一項に記載の接着方法。
【請求項１０】
ケイ素結合水素含有シロキサンは、
ＨＭｅ２ＳｉＯ（ＭｅＨＳｉＯ）ｍ［Ｒ”ＱＳｉ（Ｍｅ）Ｏ］ｆＳｉＭｅ２Ｈ、
ＨＭｅ２ＳｉＯ（ＭｅＨＳｉＯ）ｍ（Ｒ”ＱＨＳｉＯ）ｆＳｉＭｅ２Ｈ、
Ｒ”ＱＭｅＨＳｉＯ（ＭｅＨＳｉＯ）ｍ（Ｒ”ＱＨＳｉＯ）ｆＳｉＭｅＨＲＱ、
Ｍｅ３ＳｉＯ（Ｍｅ２ＳｉＯ）０．９５ｍ（ＭｅＨＳｉＯ）０．０５ｍ（Ｒ”ＱＭｅＳｉＯ）ｆＳｉＭｅ３、
ＨＭｅ２ＳｉＯ（Ｍｅ２ＳｉＯ）ｍ（Ｒ”ＱＭｅＳｉＯ）ｆＳｉＭｅ２Ｈ、
ＨＭｅＲ”ＱＳｉＯ（Ｒ”ＱＭｅＳｉＯ）ｆＳｉＭｅＲ”ＱＨ、
Ｍｅ２Ｒ”ＱＳｉＯ（Ｒ”ＱＭｅＳｉＯ）０．９５ｆ（Ｒ”ＱＨｉＳｉＯ）０．０５ｆ、及び
Ｍｅ３ＳｉＯ（Ｍｅ２ＳｉＯ）ｍ（Ｒ”ＱＭｅＳｉＯ）０．９０ｆ（Ｒ”ＱＨＳｉＯ）０．１０ｆＳｉＭｅ３
（ここで、ポリマーの粘度は、自由に流動する液体からゆっくり流動するガムまでの粘度範囲にあり、ｍ及びｆは０〜１０，０００以上の値を有する）を含む請求項８に記載の接着方法。
【請求項１１】
フルオロシリコーンゴム組成物は、
（Ａ）１，０００より大きい重合度を有し、且つ式（Ｒ”Ｑ）ａ（Ｒ’）ｂＳｉＯ（４−ａ−ｂ）／２を有するフッ素化シロキサン単位、及び式（Ｒ’）ｃＳｉＯ（４−ｃ）／２を有する非フッ素化シロキサン単位（前記フッ素化及び非フッ素化シロキサン単位において、Ｒ”は、１〜８個の炭素原子を有する分枝鎖又は直鎖パーフルオロアルキルラジカルを示し；Ｑは、少なくとも２個の炭素原子を介してＲ”ラジカルをケイ素原子に接続する二価炭化水素、炭化水素エーテル又は炭化水素チオエーテルラジカルを示し；Ｒ’は、飽和又は不飽和のケイ素結合一価炭化水素基を示し；ａは１〜２であり、ｂは０〜２であり、ｃは０〜３である）をポリマー中に含むポリオルガノシロキサン１００重量部、
（Ｂ）適切な充填剤５〜２００重量部、
（Ｃ）１分子あたり平均少なくとも２つのケイ素結合水素ラジカルを含有するフルオロシリコーンポリマー、
（Ｄ）有機過酸化物０．１〜１０重量部、
（Ｄ）１，０００より大きい重合度、及び平均単位式Ｒ２ｙＳｉＯ（４−ｙ）／２（式中、Ｒ２は、不飽和であってよいが、フルオロ置換基を含有しない、置換又は非置換一価炭化水素基である）を有する第二のポリオルガノシロキサン０〜２０重量部
を含む請求項１〜１０のいずれか一項に記載の接着方法。
【請求項１２】
パーフルオロアルキル基を実質的に含有しないシリコーンゴム組成物は、２５℃で１，０００，０００ｍＰａ・ｓより大きい粘度を有する高稠度シリコーンゴム系組成物であることを特徴とする請求項１〜１１のいずれか一項に記載の接着方法。
【請求項１３】
使用可能なシリコーンゴム組成物は、
（ｉ）少なくとも１，０００，０００ｍＰａ・ｓの粘度を有するオルガノポリシロキサン、
（ｉｉ）請求項１の成分（Ｂ）に記載の種類のいずれかの充填剤又は充填剤の群、
（ｉｉｉ）請求項１の成分（Ｃ）として定義されるいずれかの種類の硬化剤、並びに
レオロジー改良剤、顔料、着色剤、抗接着剤、可塑剤、接着促進剤、発泡剤、難燃剤、及び乾燥剤等の一以上の群から選択される任意添加剤
を含むことを特徴とする請求項１２に記載の接着方法。
【請求項１４】
非ヒドロシリル化硬化プロセスを用いて硬化可能なフルオロシリコーンの第二層に対する、非ヒドロシリル化硬化プロセスを用いて硬化可能なフルオロシリコーンゴムの第一層の接着方法であって、
ｉ）硬化前に、ヒドロシリル化触媒、又はケイ素結合水素基を少なくとも２つ含有するシロキサンのいずれかを第一のフルオロシリコーンゴム組成物に加える工程と、
ｉｉ）硬化前に、他のヒドロシリル化触媒、又はケイ素結合水素基を少なくとも２つ含有するシロキサンを第二のフルオロシリコーンゴム組成物に加える工程と、
ｉｉｉ）工程（ｉ）及び工程（ｉｉ）の生成物を所望の形状に成形する工程と、
ｉｖ）工程（ｉｉｉ）の成形品を互いに接触させる工程と、
ｖ）互いに共に接触している成形品を、それらの間にヒドロシリル化反応を生じさせることによって接着する工程と
を含む接着方法。
【請求項１５】
請求項１〜１４のいずれか一項に記載の接着方法による製品の、ホースの製造における使用。
【請求項１６】
請求項１〜１４のいずれか一項に記載の方法によってシリコーンゴムに接着されたフルオロシリコーンゴムを含むホース。
【発明の詳細な説明】
【技術分野】
【０００１】
本発明は、非ヒドロシリル化硬化プロセス(non-hydrosilylation curing process)を用いて硬化可能なフルオロシリコーンゴムの、非ヒドロシリル化硬化プロセスを用いて硬化可能なもう一つのシリコーンゴムに対する接着の改良された方法、及びその方法を用いて製造された製品に関する。
【背景技術】
【０００２】
フルオロシリコーンゴム組成物、特に、多くのフルオロアルキル（特に、パーフルオロアルキル基）を有するオルガノポリシロキサンポリマーをベースとするフルオロシリコーンゴム組成物は、硬化した場合に、それらを熱、凍結、薬品及び油浸漬に対して抵抗力のある状態にさせる特性を持つ。したがって、これらの組成物は、自動車及び航空機産業において広く使用されている。しかしながら、硬化されたフルオロシリコーンゴムが有する一つの重要な問題は、他のシリコーンゴム組成物等の他の基材に対して上手く接着しないということである。
【０００３】
フルオロシリコーンゴムの、もう一つのシリコーンゴムベース基材及び他の基材表面に対する接着を改良するために、様々な方法が提案されてきた。これらは、接着を改良するために、フルオロシリコーンゴム及び／又は他のシリコーンゴムにおける複数のケイ素−水素結合又は複数のアルケニル基を含有する物質の添加を包含する。また、フルオロシリコーンゴム及び／又は他のシリコーンゴムにおけるシアヌレート及び／又はイソシアヌレートをベースとする化合物（例えば、トリアリルシアヌレート又はトリアリルイソシアヌレート）等の接着促進剤の添加も使用し得るが、適合性の問題をもたらし得る。
【０００４】
特公平０１−３８１４９号公報は、フルオロシリコーンゴム組成物を、ビニルトリメトキシシラン及び２，４，４−トリメチル−ペンチル−２−ヒドロペルオキシドを含有するプライマー組成物で処理された金属表面と接触させることにより、金属表面にフルオロシリコーンゴムを接着する方法を記載している。この組成物は、次に加熱され、そして硬化される。この方法の不利益はプライマー組成物のコストであり、これはプライマー組成物が特定の有機過酸化物を含有しているためである。他の不利益は、基材に対するフルオロシリコーンゴムの不均一な接着である。
【０００５】
欧州特許第０７９８３４４号では、少なくとも２つのケイ素−水素結合を有するポリオルガノハイドロジェンシロキサン（ここで、ケイ素結合水素原子以外の基は、Ｃ１〜Ｃ６の直鎖及び／又は分枝鎖アルキル基等の置換又は非置換一価炭化水素基；ビニル又はアリル基等のアルケニル基；フェニル等のアリール基；及び３，３，３−トリフルオロプロピル基により表される）を含むフルオロシリコーンゴム組成物が提供されている。
【０００６】
このような化合物の使用は、アルケニル基を含有するオルガノアルコキシシランの形態の主成分を有するプライマー組成物と組み合わせ、次いで加熱及び硬化した場合に、基材に対して改良された接着を提供する。プライマー組成物の他の成分としては、有機チタン酸エステル、有機溶媒、及び白金化合物を包含する。フルオロシリコーンゴム組成物の硬化、及びそれと同時の、基材表面に対するそれらの接続は、基材にプライマー組成物を広げること、少なくとも３０分間、前記プライマー組成物を大気中で乾燥させること、フルオロシリコーンゴム組成物を下塗りされた(primed)基材の表面と接触させること、及び次いで、１００〜２５０ｋｇｆ／ｃｍ２の加圧下、１７０〜１９０℃の温度で５〜２０分間加熱してフルオロシリコーンゴムを基材に接着させることにより行われる。
【０００７】
米国特許第４４６５８０５号は、基材上にコーティングするのに適した炭化水素液体抵抗性(liquid resistant)フルオロシリコーンを記載している。
【発明の開示】
【課題を解決するための手段】
【０００８】
本発明の第一の実施形態では、パーフルオロアルキル基を実質的に含有せず、且つ非ヒドロシリル化硬化プロセスを用いて硬化可能なシリコーンゴムの層に対する、非ヒドロシリル化硬化プロセスを用いて硬化可能なフルオロシリコーンゴムの層の接着方法であって、
ｉ）硬化前に、ヒドロシリル化触媒、又はケイ素結合水素基を少なくとも２つ含有するシロキサンのいずれかをフルオロシリコーンゴム組成物に加える工程と、
ｉｉ）硬化前に、他のヒドロシリル化触媒、又はケイ素結合水素基を少なくとも２つ含有するシロキサンをもう一つのシリコーンゴム組成物に加える工程と、
ｉｉｉ）工程（ｉ）及び工程（ｉｉ）の生成物を所望の形状に成形する工程と、
ｉｖ）工程（ｉｉｉ）の成形品を互いに接触させる工程と、
ｖ）互いに共に接触している成形品を、それらの間にヒドロシリル化反応を生じさせることによって接着する工程と
を含む接着方法が提供される。
【発明を実施するための最良の形態】
【０００９】
本発明の一つの実施形態において、工程（ｉ）の生成物又は工程（ｉｉ）の生成物のいずれかは、工程（ｖ）の前に予備硬化してもよい。或いは、工程（ｉ）の生成物及び工程（ｉｉ）の生成物の両方は、工程（ｖ）におけるヒドロシリル化反応の進行と同時に硬化される。必要であれば、二つの生成物を一緒に接着する場合に、圧力が適用されてもよい。フルオロシリコーンゴム生成物と高稠度シリコーンゴム生成物との間の界面での反応は、室温、又は室温〜約２００℃のあらゆる温度で行ってもよい。
【００１０】
工程（ｉ）で利用されるフルオロシリコーンポリマー組成物は、あらゆる適切なフルオロシリコーンゴム組成物であることができる。
【００１１】
好ましくは、フルオロシリコーンポリマー組成物は、下記の成分を含む。
Ａ）フッ素化ポリジオルガノシロキサンポリマー
Ｂ）１つ以上の、補強充填剤及び／又は非補強充填剤
Ｃ）適切な非ヒドロシリル化硬化触媒
【００１２】
好ましくは、フッ素化ポリジオルガノシロキサンＡは、１，０００を超える重合度、及び／又は２５℃で少なくとも１０，０００ｍＰａ・ｓの粘度を有し、且つフッ素化シロキサン単位、及び任意に非フッ素化シロキサン単位を含む。フッ素化シロキサン単位は、式：
（Ｒ”Ｑ）ａ（Ｒ’）ｂＳｉＯ（４−ａ−ｂ）／２
を好ましくは有する。
式中、
各Ｒ”は、同一でも異なっていてもよく、１〜８個の炭素原子を有する分枝鎖又は直鎖フルオロアルキルラジカルを示し、
各Ｑは、同一でも異なっていてもよく、少なくとも２個の炭素原子を含有する二価炭化水素、炭化水素エーテル、又は炭化水素チオエーテルを示し、各Ｒ”ラジカルは、Ｑ基を介してケイ素原子に接続されており、
各Ｒ’は、同一でも異なっていてもよく、任意に置換された飽和又は不飽和ケイ素結合一価炭化水素基を示し、
ａは０〜２、ｂは０〜２であり、ａが０である場合に、単位あたりの少なくとも１つのＲ’基が、１個以上の炭素−フッ素結合を含有する。
【００１３】
この出願の目的上、「置換（された）」なる語は、炭化水素基における１つ以上の水素原子が他の置換基と置き換えられていることを意味する。かかる置換基の例としては、塩素、フッ素、臭素及びヨウ素等のハロゲン原子；クロロメチル、パーフルオロブチル、トリフルオロエチル及びノナフルオロヘキシル等のハロゲン原子含有基；酸素原子；（メタ）アクリル及びカルボキシル等の酸素原子含有基；窒素原子；アミノ官能基、アミド官能基及びシアノ官能基等の窒素原子含有基；硫黄原子；並びにメルカプト基等の硫黄原子含有基が挙げられるが、これらに限定されない。
【００１４】
適切な飽和Ｒ’ラジカルの例としては、メチル、エチル、プロピル、イソプロピル、ブチル、ヘキシル、２−エチルヘキシル、オクチル、イソオクチル及びデシル等のアルキルラジカルが挙げられる。フルオロシリコーンポリマーにおいて、好ましくは、ａが０よりも大きい場合に少なくとも９０％のＲ’ラジカル、より好ましくはアルケニルラジカルを除いて全てのＲ’ラジカルは、メチルラジカルである。好ましくは、ａが０である場合に、単位あたりの平均約少なくとも１つのＲ’’’は、少なくとも１つの炭素−フッ素結合、最も好ましくはＣＦ３−を含有する。
【００１５】
好ましくは、Ｒ”は、５〜１００モル％のフッ素化シロキサン単位の全範囲にわたって、１〜８個の炭素原子を有するフルオロアルキルラジカルを示す。存在する各フルオロアルキルラジカルは、少なくとも１つの−Ｃ−Ｆ結合を有する。Ｒ”ラジカルは、同一でも異なっていてもよく、標準的な構造又は分枝鎖構造を有することができる。好ましくは少なくともいくつか、最も好ましくは少なくとも５０％のフルオロアルキル基は、パーフルオロアルキル基である。それらの例としては、ＣＦ３−；Ｃ２Ｆ５−；ＣＦ３ＣＦ２ＣＦ２−又は（ＣＦ３）２ＣＦ−等のＣ３Ｆ７−、ＣＦ３ＣＦ２ＣＦ２ＣＦ２−、（ＣＦ３）２ＣＦＣＦ２−、（ＣＦ３）３Ｃ−及びＣＦ３ＣＦ２（ＣＦ３）ＣＦ−等のＣ４Ｆ９−；ＣＦ３ＣＦ２ＣＦ２ＣＦ２ＣＦ２−等のＣ５Ｆ１１−；ＣＦ３（ＣＦ２）４ＣＦ２−等のＣ６Ｆ１３−；ＣＦ３（ＣＦ２ＣＦ２）３−等のＣ７Ｆ１４−；並びにＣ８Ｆ１７−が挙げられる。
【００１６】
本発明では、パーフルオロオクチルよりも大きなパーフルオロアルキルラジカルを含有するポリマーについては調査されなかったが、Ｒ”がＣ９Ｆ１９−、Ｃ１０Ｆ２１−及びそれ以上であり得ることは妥当であって、本発明の範囲及び精神の範囲内である。しかしながら、１〜８個の炭素原子を含有するパーフルオロアルキルラジカルを含有するポリマーが、フルオロシリコーンポリマーにおけるフッ素化シロキサン単位の量に応じて優れた結果を与えることや、より大きなパーフルオロアルキルラジカルの使用が、より高いコストで増加した改良を与えるだけであろうことは明白である。
【００１７】
各パーフルオロアルキルラジカルは、Ｑ；炭素、水素、及び任意に、エーテル及びチオエーテル結合としてそれぞれ存在する酸素及び／又は硫黄原子を含有する二価スペーサーラジカル(spacing radical)を介してケイ素原子に結合される。硫黄及び酸素原子は、存在するなら、炭素原子のみに結合されなければならない。
【００１８】
各Ｑラジカルは、記載した元素を含有するあらゆる構造を有することができるが、好ましくは、標準的な構造又は分枝鎖構造を有するアルキレンラジカルである。適切なアルキレンラジカルの例としては、−ＣＨ２ＣＨ２−、−ＣＨ２ＣＨ２ＣＨ２−、−ＣＨ（ＣＨ３）ＣＨ２−、（ＣＨ２ＣＨ２）２−、及び−ＣＨ（ＣＨ３）ＣＨ２ＣＨ２−が挙げられる。
【００１９】
各フッ素化ラジカルＲ”Ｑは、式Ｒ”ＣＨ２ＣＨ２−を好ましくは有する。
【００２０】
任意に、フッ素化ポリオルガノシロキサンは、１分子あたりの全単位数の好ましくは２５％未満、より好ましくは１５％未満の割合の、式：
（Ｒ’’’）ｃＳｉＯ（４−ｃ）／２
を有する非フッ素化シロキサン単位をさらに含む。
式中、Ｒ’’’は、任意に置換された飽和又は非飽和ケイ素結合一価炭化水素基を示し；ｃは０〜３であるが、好ましくはｃの平均値は約２である。各Ｒ’’’はフッ素を含有せず、したがって、Ｒ’’’は、上記「置換基」の一般定義中で記載したフルオロ含有置換基のいずれも含有することができない。
【００２１】
前に示したように、Ｒ’’’は、任意に置換された飽和又は非飽和ケイ素結合一価炭化水素基を示す。好ましくは、各Ｒ’’’は、同一でも異なっていてもよく、Ｃ１〜Ｃ１０のアルキル基；ビニル若しくはアリル基等のアルケニル基；並びに／又はフェニル、トリル、ベンジル、β−フェニルエチル及びスチリル等のアリール基から選択されることができる。好ましくは、１分子あたり少なくも２つのＲ’’’置換基が、アルケニル基、最も好ましくはビニル基である。
【００２２】
本発明の一つの好ましい実施形態において、フルオロシリコーンポリマーは、２〜８個の炭素原子を有するアルケニル基、好ましくはビニル基を少なくとも２つ含有する。
【００２３】
成分Ａの例としては、ジメチルシロキシ単位と（３，３，３−トリフルオロプロピル）メチルシロキシ単位とのコポリマー；ジメチルシロキシ単位と（３，３，３−トリフルオロプロピル）メチルシロキシ単位とビニルメチルシロキシ単位とのコポリマー；（３，３，３−トリフルオロプロピル）メチルシロキシ単位とビニルメチルシロキシ単位とのコポリマー；及びポリ（３，３，３−トリフルオロプロピル）メチルシロキサンが挙げられる。それらの分子鎖上の末端基は、トリメチルシロキシ基、ビニルジメチルシロキシ基、ジメチルヒドロキシシロキシ基、及び（３，３，３−トリフルオロプロピル）メチルヒドロキシシロキシ基から選択される。
【００２４】
さらなる代替物では、成分（Ａ）は鎖延長されていてもよい。あらゆる適切な形態の鎖延長剤を利用してよいが、本明細書における成分（Ａ）のための特に好ましいものとしては、鎖延長の位置でのみ懸垂アルケニル基を有する鎖延長ポリマーである。アルケニル基は、好ましくはビニル基である。かかるポリマーは、欧州特許第０５４２４７１号に記載されているように、アルキルアルケニルジ（Ｎ−アルキルアセタミド）シランの存在下でヒドロキシル末端封鎖トリフルオロプロピルメチルシロキサンを重合させることにより調製することができ、その内容が本明細書に含まれる。
【００２５】
あらゆる適切な充填剤又は充填剤の組み合わせ（成分（Ｂ））を利用することができる。これらは、補強充填剤単独、又は非補強充填剤との組み合わせを包含してもよい。補強充填剤としては、粉末シリカ(ground silica)、ヒュームドシリカ、沈降シリカ、シリカエアロゲル、炭酸カルシウムが挙げられる。非補強充填剤としては、珪灰石、石英、カオリン、マイカ、葉蝋石、炭酸マグネシウム、及び他の粒状無機固体が挙げられる。
【００２６】
成分（Ｂ）は、処理形態又は未処理形態で組成物に導入することができる。処理充填剤は、充填剤／ポリマー混合工程において補助するために疎水性を持つ充填剤を与える物質で予備処理されている。時には、混合工程の間に処理剤を本発明の組成物に添加する場合に、その場(in situ)で充填剤を処理することが有益であるかもしれない。あらゆる適切な処理剤を利用することができる。これらは、例えば、シラン、シラザン又は短鎖オルガノポリシロキサンポリマーを含む１つ以上の群を包含することができる。いくつかの適切なシランとしては、例えば、メチルトリエトキシシラン、メチルトリメトキシシラン等のアルキルトリアルコキシシラン；フェニルトリメトキシシラン等のフェニルトリアルコキシシラン；又はビニルトリエトキシシラン及びビニルトリメトキシシラン等のアルケニルトリアルコキシシランが挙げられる。必要なら、カオリン充填剤用の処理剤として、ヘキサメチルジシラザン、１，１，３，３−テトラメチルジシラザン、及び１，３−ジビニルテトラメチルジシラザン等のシラザンを使用することもできる。短鎖オルガノポリシロキサンとしては、例えば、２〜２０の重合度を有するヒドロキシ末端ポリジメチルシロキサン、２〜２０の重合度を有するヒドロキシ末端ポリジアルキルアルキルアルケニルシロキサン、及び末端基であってもなくてもよいＳｉ−Ｈ基を少なくとも１つ含むオルガノポリシロキサン、短鎖ヒドロキシ末端ポリ３，３，３−トリフルオロプロピルメチルシロキサンを挙げることができる。或いは、フルオロアルキルトリアルコキシシラン及びフルオロアルキルシランを処理剤として利用してもよい。
【００２７】
好ましい充填剤は、補強充填剤であり、例えば、ヒュームドシリカ、沈降シリカを含み、もみ殻灰(rice hull ash)や、ある程度の炭酸カルシウム及び／又はカオリンを含む。また、破砕石英、珪藻土、硫酸バリウム、酸化鉄、二酸化チタン及びカーボンブラック、タルク、珪灰石等の非補強充填剤も使用することができる。単独又は上記のものに添加して使用することができる他の充填剤としては、アルミナイト、硫酸カルシウム（無水石膏）、石膏、硫酸カルシウム、炭酸マグネシウム、カオリン等の粘土、三水酸化アルミニウム、水酸化マグネシウム（水滑石）、グラファイト、炭酸銅（例えば、マラカイト）、炭酸ニッケル（例えば、ザラカイト）、炭酸バリウム（例えば、毒重石）及び／又は炭酸ストロンチウム（例えば、ストロンチウム石）が挙げられる。
【００２８】
この充填剤は、９未満のｐＨを有することが好ましい。さらに、十分な補強効果を得るために、充填剤は、５０ｍ２／ｇを超える比表面積を有していなければならない。充填剤の量は、成分（Ａ）１００重量部あたり、５〜２００重量部、好ましくは２０〜８０重量部である。充填剤の量が２００重量部を超えると、フルオロシリコーンゴム組成物は、加工及び硬化後にその機械的特性が低下するであろう。
【００２９】
あらゆる適切な有機過酸化物が、本発明の成分（Ｃ）として利用することができる。いくつかの一般に使用される有機過酸化物としては、過酸化ベンゾイル、１，４−ジクロロベンジルペルオキシド、２，４−ジクロロベンジルペルオキシド、ジ−ｔ−ブチルペルオキシド、過酸化ジクミル、ターシャリーブチルパーベンゾエート、及びモノクロロベンゾイルペルオキシド、ジターシャリーブチルペルオキシド、２，５−ビス−（ターシャリーブチル−ペルオキシ）−２，５−ジメチルヘキサン、１，１−ビス（ｔ−ブチルペルオキシ）−３，３，５−トリメチルシクロヘキサン、ターシャリーブチルトリメチルペルオキシド、ターシャリーブチル−ターシャリーブチル−ターシャリートリフェニルペルオキシド、及びｔ−ブチルパーベンゾエートが挙げられる。最も適切な過酸化物系硬化剤は、過酸化ベンゾイル、２，４−ジクロロベンゾイルペルオキシド、ジ−ｔ−ブチルペルオキシド、及び過酸化ジクミルである。
【００３０】
この成分は、シリコーン油中に分散させることでペーストに形成してもよい。成分（Ｃ）は、成分（Ａ）１００重量部あたり、０．１〜１０重量部、好ましくは０．５〜２．０重量部の量で使用されることを推奨する。
【００３１】
また、組成物は、１，０００より大きい重合度及び式Ｒ２ｂＳｉＯ（４−ｂ）／２（式中、Ｒ２は、さらに不飽和であってよい（例えば、アルケニル又はアルキニル基を有していてもよい）が、如何なるフルオロ基(fluoroinated groups)も含有しない、置換又は非置換一価炭化水素基である）を有する成分（Ｄ）第二のポリオルガノシロキサンを０〜２０重量部含むことができる。例えば、成分（Ａ）がポリ（３，３，３−トリフルオロプロピル）メチルシロキサンである場合、請求項に記載した組成物は、１，０００より大きい重合度を有し、且つ３，３，３−トリフルオロプロピル基を含有しないオルガノポリシロキサンの形態の任意成分（Ｄ）と組み合わせることができる。ポリオルガノシロキサンにおいてケイ素原子に結合される有機基は、Ｃ１〜Ｃ６アルキル基；ビニル又はアリル；及びフェニルにより表される。以下のもの：ポリジメチルシロキサン、ポリビニルメチルシロキサンジメチルシロキシ単位とメチルフェニルシロキシ単位とのコポリマー、及びジメチルシロキシ単位とビニルメチルシロキシ単位とのコポリマーは、これらポリオルガノシロキサンの具体例である。ポリオルガノシロキサンは、混合した後に、ケイ素原子に結合した全ての一価炭化水素基に関連する３，３，３−トリフルオロプロピル基の含有量が、少なくとも２０モル％となるような量で使用されることを推奨する。
【００３２】
本発明のフルオロシリコーンゴム組成物の必須成分は、成分（Ａ）、（Ｂ）及び（Ｃ）、並びに任意の（Ｄ）である。しかしながら、もし必要ならば、この組成物は、以下の添加剤：シリコーンゴム組成物と共に通常使用されるジオルガノシロキサンオリゴマー等の可塑剤；金属石鹸又は加工助剤；酸化鉄、酸化チタン、酸化マグネシウム、炭酸マグネシウム又は耐油性向上剤と組み合わせられる。本発明に従って組成物に包含され得る他の追加的な成分としては、鎖延長剤、染料、着色剤、顔料、粘度調整剤、浴寿命延長剤、阻害剤、溶媒、難燃剤(fire retardancy agents)、離型剤、発泡剤、難燃剤(flame retardants)、導電性及び／又は熱伝導性の充填剤、乾燥剤、処理剤(handling agents)、過酸化物硬化補助剤(peroxide cure co-agents)、酸受容体、ＵＶ安定剤、及び軟化剤が挙げられる。適切な難燃剤としては、例えば、ハロゲン化化合物、ホスフェート、及び酸化アンチモン（ＩＩＩ）が挙げられる。酸化セリウム及びカーボンブラック等の熱安定剤も使用することができる。
【００３３】
本発明のフルオロシリコーンゴム組成物は、例えば、２本ロールニーダー混合機のような従来の混合装置において、成分（Ａ）〜（Ｃ）及び存在する場合に（Ｄ）を、必要な場合に適切な添加剤と共に均一に混合する等のあらゆる適切な方法により調製することができる。或いは、成分（Ａ）及び（Ｂ）を加熱条件下で混合することにより、それらを予備混合してフルオロシリコーンゴムベースコンパウンドを得た後、成分（Ｃ）と組み合わせることができる。
【００３４】
その結果として得られる組成物が硬化される場合に、かかる硬化フルオロシリコーンが、驚くほど改良された耐油性老化結果(aging results)、及び他の硬化シロキサンゴム基材に対する良好な接着を与えることを出願人は見出した。
【００３５】
本発明の一つの実施形態において、２５℃で１，０００，０００ｍＰａ・ｓを超える粘度を有する高稠度シリコーンゴム（ＨＣＲ）組成物である。けれども、シリコーンゴムは、例えば、ブチルゴム、エチレンビニルアセテートゴム、ＥＰＤＭ、ニトリルゴム等のようなあらゆる適切な有機ゴムを含むシリコーン変性有機ゴムを代わりに含んでもよい。
【００３６】
典型的に、高稠度シリコーンゴム組成物は、一般式ＲａＳｉＯ４−ａ／２の単位を有するオルガノポリシロキサンポリマー（Ａ１）を含む。式中、各Ｒは、同一でも異なっていてもよく、１〜１８個の炭素原子を有する炭化水素基、１〜１８個の炭素原子を有する置換炭化水素基、又は１８個以下の炭素原子を有する炭化水素オキシ基を示す。好ましくは、Ｒは、８個以下の炭素原子を有する任意に置換されたアルキル、アルケニル、アリール、アルカリール又はアラルキル基である。アルキル基は、例えば、メチル、エチル、ｎ−プロピル、ｎ−ブチル、ｓｅｃ−ブチル及びｔｅｒｔ−ブチルであり得る。アルケニル基は、例えば、ビニル、アリル、プロペニル及びブテニルであり得る。アリール及びアラルキル基は、例えば、フェニル、トリル及びベンゾイルであり得る。好ましい基は、メチル、エチル、フェニル及びビニルである。好ましくは、全Ｒ基の少なくとも８０％が、メチル又はフェニル基であり、最も好ましくはメチルである。オルガノポリシロキサンは、好ましくは、末端基の単位を除くほぼ全ての単位についてａの値が２であり、且つシロキサンが実質的に直鎖ポリマーであるものである。かかるオルガノポリシロキサンの粘度は、容易に流動せず、また可塑性の観点から定義される可能性のあるガムと典型的に称される場合に、２５℃で数百万ｍＰａ・ｓであることができる。
【００３７】
任意に、シリコーンゴム組成物は、上述の第二のフルオロシリコーンゴム組成物を含むことができるが、それは、上述のフルオロシリコーンゴムとは組成が異なる（すなわち、同じ組成の２つの層を単に一緒に接着するのではない）。かかる第二のフルオロシリコーンゴム組成物中の成分は、上記（Ａ）、（Ｂ）、（Ｃ）及び任意の（Ｄ）に従う。好ましくは、第二のフルオロシリコーンゴム組成物は、第一のフルオロシリコーンゴム組成物の組成と好ましくは異なるけれども、それらは同じであってもよい。
【００３８】
したがって、本発明の更なる実施形態において、非ヒドロシリル化硬化プロセスを用いて硬化可能なフルオロシリコーンの第二層に対する、非ヒドロシリル化硬化プロセスを用いて硬化可能なフルオロシリコーンゴムの第一層の接着方法であって、
ｉ）硬化前に、ヒドロシリル化触媒、又はケイ素結合水素基を少なくとも２つ含有するシロキサンのいずれかを第一のフルオロシリコーンゴム組成物に加える工程と、
ｉｉ）硬化前に、他のヒドロシリル化触媒、又はケイ素結合水素基を少なくとも２つ含有するシロキサンを第二のフルオロシリコーンゴム組成物に加える工程と、
ｉｉｉ）工程（ｉ）及び工程（ｉｉ）の生成物を所望の形状に成形する工程と、
ｉｖ）工程（ｉｉｉ）の成形品を互いに接触させる工程と、
ｖ）互いに共に接触している成形品を、それらの間にヒドロシリル化反応を生じさせることによって接着する工程と
を含む接着方法を提供する。
【００３９】
本発明の概念がシリコーンゴムの２つの層（すなわち、両方が非フルオロシリコーンゴム）についても働くことが理解されるであろう。
【００４０】
上記に従う高稠度ゴム組成物は、典型的に、充填剤（Ｂ１）及び適切な触媒（Ｃ１）をさらに含む。典型的に、（Ｂ１）及び（Ｃ１）は、フルオロシリコーンゴム組成物に関して上述した成分（Ｂ）及び（Ｃ）と同じである。また、シリコーンゴム組成物は、フルオロシリコーンゴム組成物に関して上述した任意の添加剤のいずれかを含んでもよい。
【００４１】
高稠度シリコーンゴム組成物は、例えば、２本ロールニーダー混合機のような従来の混合装置において、成分（Ａ）〜（Ｃ）及び存在する場合に（Ｄ）を、必要な場合に適切な添加剤と共に均一に混合する等のあらゆる適切な方法により調製することができる。或いは、成分（Ａ）及び（Ｂ）を加熱条件下で混合することにより、それらを予備混合してフルオロシリコーンゴムベースコンパウンドを得た後、成分（Ｃ）と組み合わせることができる。
【００４２】
接着は、組成物の１つにおける少なくとも２つのケイ素結合水素基を含有するシロキサンと、他の組成物における表面でのヒドロシリル化触媒との相互作用によってもたらされ、また、密着度は、表面への前述の種(species)の移動のための熱の存在下で２つの組成物が接合される場合に高められることが信じられている。組成物が少なくとも２つのケイ素結合水素原子を含有するシロキサン及び触媒の両方を含有しないという条件で、どの組成物が少なくとも２つのケイ素結合水素基を含有するシロキサン（以後、成分（Ｅ）と称する）を含有し、どの組成物がヒドロシリル化触媒（以後、成分（Ｆ）と称する）を含有するのかという優先傾向がないことを本発明者等は見出した。したがって、成分（Ｅ）がシリコーンゴム組成物中に存在する場合には、接着されるフルオロシリコーンゴムは成分（Ｆ）を含有し、また逆の場合も同じである。
【００４３】
少なくとも２つのケイ素結合水素基を含有するあらゆる適切なシロキサンを、フルオロシリコーンゴム組成物又は高稠度ゴム組成物のいずれかで成分（Ｅ）として使用してよい。成分（Ｅ）におけるケイ素原子に結合した水素原子の量は、０．２重量％以上、好ましくは、０．４重量％以上である。成分（Ｅ）のケイ素結合水素原子の量が０．２重量％未満であると、基材に対する接着が低下するであろう。
【００４４】
成分（Ｅ）において、ケイ素結合水素原子以外の基は、置換又は非置換の、Ｃ１、Ｃ６アルキル基等の一価炭化水素基；フェニル等のアリール基；３，３，３−トリフルオロプロピル及び／又は１，１，１，２，２，３，３，４，４−ノナフルオロヘキシル基等のパーフルオロ基により表される。成分（Ｅ）は、直鎖又は環状分子構造を通常有するが、部分的に分枝したり、又は三次元であり得る。成分（Ｅ）の重合度は、５より大きく、好ましくは１０〜１５０の範囲内であることを推奨する。
【００４５】
下記：ポリメチルハイドロジェンシロキサン；メチルハイドロジェンシロキシ単位とジメチルシロキシ単位とのコポリマー；及びメチルハイドロジェンシロキシ単位とジメチルシロキシ単位とパーフルオロアルキル（例えば、３，３，３−トリフルオロプロピル及び／又は１，１，１，２，２，３，３，４，４−ノナフルオロヘキシル基）メチルシロキシ単位とのコポリマーは、成分（Ｅ）の例である。成分（Ｅ）の分子鎖の末端基は、トリメチルシロキシ基又はジメチルハイドロジェンシロキシ基により表される。成分（Ｅ）の量は、シリコーンゴムポリマー１００重量部あたり、０．０１〜１０重量部の範囲内であることを推奨する。成分（Ｅ）は、アルケニルベースの不飽和又はアセチレンの不飽和を含まなくすべきである。
【００４６】
好ましくは、成分（Ｅ）は、高稠度シリコーンゴム組成物中に存在する場合に、どんなフルオロ含有基も含有しない。
【００４７】
成分（Ｅ）がフルオロシリコーンゴム組成物中に存在する場合、成分（Ｅ）は、パーフルオロアルキル基を含有してよいが、含有しなくてもよい。しかしながら、フルオロシリコーンゴム組成物における成分（Ｅ）中のパーフルオロアルキル基の存在は、かかる基の存在により、成分（Ｅ）をフルオロシリコーンゴム組成物と著しく適合させたり、油浸漬後に改良された老化の驚くべき追加の利益を与えたりするように有利かもしれない。
【００４８】
１つ以上のフルオロアルキル基を任意に含有する成分（Ｅ）は、１分子あたり、平均少なくとも２つのケイ素結合水素ラジカルを含有するフルオロシリコーンポリマーを含むことができる。
【００４９】
好ましくは、成分（Ｅ）は、フルオロシリコーンポリマー中のシロキサン単位の合計を基準として、フッ素化シロキサン単位、ポリマー中の残存シロキサン単位（非フッ素化シロキサン単位）を少なくとも２モル％さらに含む。前記フッ素化シロキサン単位は、式（Ｒ”Ｑ）（Ｒ２）ｘ（Ｈ）ｅＳｉＯ（３−ｘ−ｅ）／２を有し、前記非フッ素化シロキサン単位は、式（Ｒ２）ｇ（Ｈ）ｄＳｉＯ（４−ｇ−ｄ）／２を有する。前記フッ素化及び非フッ素化シロキサン単位において、Ｒ”、Ｑは上記で定義された通りであり、Ｒ２は、脂肪族不飽和を含有しない、ケイ素に結合した一価炭化水素ラジカルであり、ｘは０〜２であり、ｅは０〜２であり、ｘ＋ｅは０〜２であり、ｇは０〜３であり、ｄは０〜３であり、ｇ＋ｄは０〜３である。
【００５０】
本発明のフルオロシリコーンゴム組成物で使用される、このようなフルオロシリコーンベースの成分（Ｅ）は、ケイ素結合水素ラジカル、フッ素化シロキサン単位、及び任意に非フッ素化シロキサン単位をから本質的に成るオルガノポリシロキサンである。
【００５１】
フッ素化シロキサン単位による成分（Ｅ）において、それはケイ素原子に適切に結合したパーフルオロアルキルラジカルを有するシロキサンポリマー単位を意味する。フッ素化シロキサン単位は、式（Ｒ”Ｑ）（Ｒ２）ｘ（Ｈ）ｅＳｉＯ（３−ｘ−ｅ）／２を有し、その一般的な例としては、（Ｒ”Ｑ）（Ｒ’）２ＳｉＯ１／２、（Ｒ”Ｑ）（Ｈ）２ＳｉＯ１／２及び（Ｒ”Ｑ）（Ｒ２）（Ｈ）ＳｉＯ１／２等の式（Ｒ”Ｑ）（Ｒ２）ｘ（Ｈ）ｅＳｉＯ１／２（式中、ｘ＋ｅの合計は２である）を有する鎖停止(chain-terminating)シロキサン単位、式（Ｒ”Ｑ）（Ｒ２）ＳｉＯ２／２及び（Ｒ”Ｑ）（Ｈ）ＳｉＯ２／２を有する鎖延長シロキサン単位、並びに式（Ｒ”Ｑ）ＳｉＯ３／２を有する鎖分枝(chain-branching)シロキサン単位が挙げられる。或いは、成分Ｃは、（Ｒ”Ｑ）２（Ｒ２）ｘ（Ｈ）ｅＳｉＯ（１−ｘ−ｅ）／２（式中、ｘ及びｅは両方とも０〜１であり、ｘ＋ｅは０〜１である）であってもよい。
【００５２】
各フッ素化ラジカルＲ”Ｑは、式Ｒ”ＣＨ２ＣＨ２−を好ましくは有し、成分Ｅの場合においてＲ”ラジカルは、本発明の組成物で硬化された際に所望の接着特性を与えるフルオロシリコーンポリマーを有するために、ＣＦ３ＣＦ２ＣＦ２ＣＦ２−ラジカルよりも小さくする必要がある。したがって、本発明の硬化可能な組成物で使用されるフルオロシリコーンポリマーは、上述したフッ素化シロキサン単位を好ましくは含有し、そのＲ”Ｑラジカルは、構造ＣＦ３ＣＦ２ＣＦ２ＣＦ２Ｑ−、最も好ましくはＣＦ３ＣＦ２ＣＦ２ＣＦ２ＣＨ２ＣＨ２−又は（ＣＦ３）２ＣＦＣＨ２ＣＨ２ＣＨ２−を有する。
【００５３】
非フッ素化シロキサン単位は、存在するなら、式（Ｒ’’’）ｇ（Ｈ）ｄＳｉＯ（４−ｇ−ｄ）／２を有し、その一般的な例としては、（Ｒ’’’）３ＳｉＯ１／２、（Ｒ’’’）２（Ｈ）ＳｉＯ１／２、（Ｒ’’’）（Ｈ）２ＳｉＯ１／２及び（Ｈ）３ＳｉＯ１／２等の式（Ｒ’’’）ｇ（Ｈ）ｄＳｉＯ１／２（式中、ｇ＋ｄの合計は３である）を有する鎖停止シロキサン単位、（Ｒ’’’）２ＳｉＯ２／２、（Ｒ’’’）（Ｈ）ＳｉＯ２／２及び（Ｈ）２ＳｉＯ２／２等の上記式（式中、ｃ＋ｄの合計は２である）を有する鎖延長シロキサン単位、並びに（Ｒ’’’）ＳｉＯ３／２、（Ｈ）ＳｉＯ３／２及びＳｉＯ４／２等の上記式（式中ｇ＋ｄの合計は１又は０である）を有する鎖分枝シロキサン単位が挙げられる。各Ｒ２及びＲ’’’は同じ基であってよいことが理解されるであろう。
【００５４】
前で議論したように、Ｒ２は、脂肪族不飽和を含まない、ケイ素に結合した一価炭化水素ラジカルを示す。好ましくは、各Ｒ２は、同一でも異なっていてもよく、１〜１０個の炭素原子を好ましくは有する、ケイ素結合一価炭化水素ラジカルを示す。適切なＲ２ラジカルの例としては、メチル、エチル、プロピル、イソプロピル、ブチル、ヘキシル、２−エチルヘキシル、オクチル、イソオクチル及びデシル等のアルキルラジカル；フェニル、トリル、ベンジル、β−フェニルエチル及びスチリル等のアリールが挙げられる。好ましくは、フルオロシリコーンポリマーにおけるＲ２ラジカルの少なくとも９０％、好ましくは全てがメチルラジカルである。
【００５５】
成分（Ｅ）は、（２５℃で）数百万ｍＰａ・ｓまでのあらゆる粘度を有することができるが、ポリマーが、ゲル又は固体等の非流体でないという必要性が信じられている。したがって、前記鎖分枝シロキサン単位は、存在するなら、少量でのみ存在すべきである。
【００５６】
前記選択されたシロキサン単位の具体例としては、Ｍｅ３ＳｉＯ１／２、Ｍｅ２ＨＳｉＯ１／２、Ｒ”ＱＭｅ２ＳｉＯ１／２、Ｒ”ＱＭｅＨＳｉＯ１／２、Ｍｅ２ＳｉＯ２／２、ＭｅＨＳｉＯ２／２、Ｒ”ＱＭｅＳｉＯ２／２、及びＲ”ＱＨＳｉＯ２／２（式中、Ｒ”は、例えばパーフルオロブチルである）が挙げられるが、これらに限定されるものではない。
【００５７】
フルオロ基を含有する場合の好ましい成分Ｅの一般例としては、下記：
ＨＭｅ２ＳｉＯ（ＭｅＨＳｉＯ）ｍ［Ｒ”ＱＳｉ（Ｍｅ）Ｏ］ｆＳｉＭｅ２Ｈ
ＨＭｅ２ＳｉＯ（ＭｅＨＳｉＯ）ｍ（Ｒ”ＱＨＳｉＯ）ｆＳｉＭｅ２Ｈ
Ｒ”ＱＭｅＨＳｉＯ（ＭｅＨＳｉＯ）ｍ（Ｒ”ＱＨＳｉＯ）ｆＳｉＭｅＨＲＱ
Ｍｅ３ＳｉＯ（Ｍｅ２ＳｉＯ）０．９５ｍ（ＭｅＨＳｉＯ）０．０５ｍ（Ｒ”ＱＭｅＳｉＯ）ｆＳｉＭｅ３
ＨＭｅ２ＳｉＯ（Ｍｅ２ＳｉＯ）ｍ（Ｒ”ＱＭｅＳｉＯ）ｆＳｉＭｅ２Ｈ
ＨＭｅＲ”ＱＳｉＯ（Ｒ”ＱＭｅＳｉＯ）ｆＳｉＭｅＲ”ＱＨ
Ｍｅ２Ｒ”ＱＳｉＯ（Ｒ”ＱＭｅＳｉＯ）０．９５ｆ（Ｒ”ＱＨｉＳｉＯ）０．０５ｆ及び
Ｍｅ３ＳｉＯ（Ｍｅ２ＳｉＯ）ｍ（Ｒ”ＱＭｅＳｉＯ）０．９０ｆ（Ｒ”ＱＨＳｉＯ）０．１０ｆＳｉＭｅ３
が挙げられるが、これらに限定されるものではない。
ここで、ポリマーの粘度は、自由に流動する液体からゆっくり流動するガムまでの粘度範囲であり、ｍ及びｆは０〜１０，０００以上の値を有する。
【００５８】
好ましくは、あらゆるフルオロ含有成分（Ｅ）は、式：
Ｍｅ３ＳｉＯ（Ｍｅ２ＳｉＯ）ｒ［Ｒ”ＣＨ２ＣＨ２Ｓｉ（Ｍｅ）Ｏ］ｔ（ＭｅＨＳｉＯ）ｚＳｉＭｅ３
により表されるような、ケイ素結合水素ラジカルを持つ直鎖構造を有する。
式中、ｒの値は０以上であり、ｔ及びｚの値はそれぞれ０より大きく、フルオロシリコーンポリマーが１〜９５モル％の水素結合シロキサン単位と、少なくとも５モル％のフッ素化シロキサン単位と、残部のジメチルシロキサン単位とを含有し、且つ２５℃で１０〜１０，０００ｍＰａ・ｓの粘度を有するような値である。
【００５９】
シロキサン単位についての上記式において、ｘ、ｅ、ｇ及びｄの値は整数を示し、その値は記載した通りである。
【００６０】
直鎖フルオロシリコーンポリマーについてのｍ、ｆ、ｒ、ｔ及びｚの値は、当該技術分野で周知のように平均値を示し、ポリマーが必要量のフッ素化シロキサン単位を含有し、且つ２５℃で所望の粘度を有するような値である。したがって、ｍ、ｆ、ｍ＋ｆ、ｒ、ｔ、ｚ、及びｒ＋ｔ＋ｚの値は、フッ素化シロキサン単位の含有量、フッ素化ラジカルの構造及びポリマーの粘度により、大きく変化するであろう。ポリマー中のフッ素化シロキサン単位のモルパーセント及び／又はその中のフッ素化ラジカルの大きさが増加すると、ポリマーの粘度が増加する。
【００６１】
ｒ、ｔ及びｚの値は１と小さくできるが、ｒ及びｔの値は１０，０００以上に及ぶことができ、ｚの値は、ｒ＋ｔ＋ｚの合計の１／１００〜２／１０のような分数に典型的に限定される。
【００６２】
最も好ましいフルオロ含有成分（Ｅ）は、トリメチルシロキシ末端メチルパーフルオロアルキルメチルハイドロジェンシロキサンである。最も好ましいパーフルオロアルキル基は、パーフルオロブチルエチル基等である。
【００６３】
成分（Ｅ）におけるケイ素原子に結合した水素原子の量は、０．２重量％以上である。成分（Ｅ）のケイ素結合水素原子の量が０．２重量％未満であると、基材の接着が低下するであろう。成分（Ｅ）の量は、成分（Ａ）１００重量部あたり、０．０１〜１０重量部の範囲内であることを推奨する。成分（Ｅ）が０．０１重量部未満で存在すると、硬化及び接着特性を改良することが不可能となる。
【００６４】
したがって、成分（Ｅ）を含む場合のフルオロシリコーンゴム組成物は、
（Ａ）１，０００より大きい重合度を有し、且つポリマー中に式（Ｒ”Ｑ）ａ（Ｒ’）ｂＳｉＯ（４−ａ−ｂ）／２を有するフッ素化シロキサン単位、及び式（Ｒ’）ｃＳｉＯ（４−ｃ）／２を有する非フッ素化シロキサン単位（前記フッ素化及び非フッ素化シロキサン単位において、Ｒ”は、１〜８個の炭素原子を有する分枝鎖又は直鎖パーフルオロアルキルラジカルを示し；Ｑは、少なくとも２個の炭素原子を介してＲ”ラジカルをケイ素原子に接続する、二価炭化水素、炭化水素エーテル又は炭化水素チオエーテルラジカルを示し；Ｒ’は、飽和又は不飽和のケイ素結合一価炭化水素基を示し；ａは１〜２であり、ｂは０〜２であり、ｃは０〜３である）をポリマー中に含むポリオルガノシロキサン１００重量部、
（Ｂ）適切な充填剤５〜２００重量部、
（Ｅ）１分子あたり平均少なくとも２つのケイ素結合水素ラジカルを含有するフルオロシリコーンポリマー、
（Ｃ）有機過酸化物０．１〜１０重量部、
（Ｄ）１，０００より大きい重合度、及び平均単位式Ｒ２ｙＳｉＯ（４−ｙ）／２（式中、Ｒ２は、不飽和であってよいが、フルオロ置換基を含有しない、置換又は非置換一価炭化水素基である）を有する第二のポリオルガノシロキサン０〜２０重量部
を含む。
【００６５】
成分（Ｅ）を含有しない本発明に従う組成物における成分（Ｆ）の添加が、高稠度ゴム組成物に対する本発明のフルオロシリコーンポリマーの接着を改良することを出願人は見出した。ヒドロシリル化触媒の添加により、成分（Ｅ）との反応を生じさせ、２つの硬化生成物のお互いの接着を著しく増加させる。
【００６６】
ケイ素結合水素基を含有するポリマーはフルオロシリコーンゴム組成物中に存在することが好ましいが、これは必須ではなく、ヒドロシリル化触媒がフルオロシリコーンゴム組成物の一部を形成してもよく、ケイ素結合水素原子を含む適切なシロキサン化合物は、高稠度シリコーンゴム組成物で提供されてもよい。
【００６７】
あらゆる適切なヒドロシリル化触媒を利用することができる。好ましくは、ヒドロシリル化触媒は、白金、ロジウム、イリジウム、パラジウム又はルテニウム触媒から選択される白金族金属系触媒である。本組成物の硬化を触媒するのに有用な白金族金属含有触媒としては、ケイ素結合水素原子とケイ素結合アルケニル基との反応を触媒することが知られている如何なるものでもあり得る。本組成物の硬化をヒドロシリル化によりもたらす触媒としての使用のための好ましい白金族金属は、白金である。本組成物の硬化用のいくつかの好ましい白金系ヒドロシリル化触媒は、白金金属、白金化合物及び白金錯体である。代表的な白金化合物としては、塩化白金酸、塩化白金酸六水和物、二塩化白金、かかる化合物の低分子量ビニル含有オルガノシロキサンを含有する錯体が挙げられる。本発明において使用するのに適切な他のヒドロシリル化触媒としては、例えば、［Ｒｈ（Ｏ２ＣＣＨ３）２］２、Ｒｈ（Ｏ２ＣＣＨ３）３、Ｒｈ２（Ｃ８Ｈ１５Ｏ２）４、Ｒｈ（Ｃ５Ｈ７Ｏ２）３、Ｒｈ（Ｃ５Ｈ７Ｏ２）（ＣＯ）２、Ｒｈ（ＣＯ）［Ｐｈ３Ｐ］（Ｃ５Ｈ７Ｏ２）、ＲｈＸ３［（Ｒ３）２Ｓ］３、（Ｒ２３Ｐ）２Ｒｈ（ＣＯ）Ｘ、（Ｒ２３Ｐ）２Ｒｈ（ＣＯ）Ｈ、Ｒｈ２Ｘ２Ｙ４、ＨａＲｈｂオレフィンｃＣｌｄ、Ｒｈ（Ｏ（ＣＯ）Ｒ３）３−ｎ（ＯＨ）ｎ等のロジウム触媒が挙げられる。式中、Ｘは水素、塩素、臭素又はヨウ素であり；Ｙは、メチル又はエチル等のアルキル基、ＣＯ、Ｃ８Ｈ１４又は０．５Ｃ８Ｈ１２であり；Ｒ３は、アルキルラジカル、シクロアルキルラジカル又はアリールラジカルであり；Ｒ２は、アルキルラジカル、アリールラジカル又は酸素置換ラジカルであり；ａは０又は１であり、ｂは１又は２であり、ｃは１〜４を含めた整数であり、ｄは２、３又は４であり、ｎは０又は１である。また、Ｉｒ（ＯＯＣＣＨ３）３、Ｉｒ（Ｃ５Ｈ７Ｏ２）３、［Ｉｒ（Ｚ）（Ｅｎ）２］２又は［Ｉｒ（Ｚ）（Ｄｉｅｎ）］２等のあらゆる適切なイリジウム触媒も使用することができる。式中、Ｚは、塩素、臭素、ヨウ素又はアルコキシであり；Ｅｎはオレフィンであり；Ｄｉｅｎはシクロオクタジエンである。
【００６８】
成分（Ｆ）は、組成物の１００万部あたり、０．００１重量部という少量の白金族金属元素に相当する量で本組成物に加えることができる。好ましくは、組成物中の白金族金属の濃度は、少なくとも１ｐｐｍの白金族金属元素相当を与え得る濃度である。約３〜５０ｐｐｍの白金族金属元素相当を与える触媒濃度が、一般に好ましい量である。
【００６９】
本出願は、上記２つの層の間の接着を必要とするあらゆる目的、及び改良された耐油性が要求される状況で使用されるフルオロシリコーンゴム組成物において役に立つ。これらの潜在用途の両方に関連する１つの応用は、ターボチャージャーホース等の自動車用部品の製造である。典型的なターボチャージャーホースを図１に描く。図１において、ターボチャージャーホース（１）は、内部のフルオロシリコーンライナー（２）と、高稠度シリコーンゴム内層（３）と、アラミド等の適切な補強布から典型的に製造される補強層（４）と、高稠度シリコーンゴム外層（５）を有する。
【００７０】
本発明は、今後、図面について実施例を用いて説明されるであろう。
【実施例】
【００７１】
下記の実施例で利用されるフルオロシリコーンゴム組成物は以下のものを含む。全ての値は、重量部として与えられる。
【００７２】
（ＦＳＲ組成物１）
６８重量部の、９０〜１４０ミル(mils)の可塑性を有するヒドロキシ末端トリフルオロプロピルメチルシロキサンガム
２２重量部のヒュームドシリカ
１重量部のメチルビニルビス（ｎ−メチルアセタミド）シラン
１重量部の炭酸カルシウム
６重量部のヒドロキシ末端トリフルオロプロピルメチルシロキサン
１重量部のジメチルビニルシロキシ末端ジメチルメチルビニルシロキサン
１重量部の、シリコーン油中２，５−ジメチル−２，５−ジ（ｔ−ブチルペルオキシ）ヘキサン触媒４５％のペーストの組成物
１重量部の、シリコーン油中酸化セリウム４５％のペーストの組成物
【００７３】
（ＦＳＲ組成物２）
６８重量部の、１００〜１３０ミルの可塑性を有するヒドロキシ末端メチルビニルトリフルオロプロピルメチルシロキサン
２４重量部のヒュームドシリカ充填剤
６．５重量部のヒドロキシ末端トリフルオロプロピルメチルシロキサン
１．５重量部のジメチルビニルシロキシ末端ジメチルメチルビニルシロキサン
１重量部の、シリコーン油中２，５−ジメチル−２，５−ジ（ｔ−ブチルペルオキシ）ヘキサン触媒４５％のペーストの組成物
１重量部の、シリコーン油中酸化セリウム４５％のペーストの組成物
【００７４】
（ＦＳＲ組成物３）
４８重量部の、９０〜１４０ミルの可塑性を有するヒドロキシ末端トリフルオロプロピルメチルシロキサンガム
２２重量％の、１００〜１３０ミルの可塑性を有するヒドロキシ末端メチルビニルトリフルオロプロピルメチルシロキサン
２０重量部のヒュームドシリカ
０．２重量部のヒドロキシ末端メチルビニルシロキサン
８重量部のヒドロキシ末端トリフルオロプロピルメチルシロキサン
２重量部のジメチルビニルシロキシ末端ジメチルメチルビニルシロキサン
１重量部の、シリコーン油中２，５−ジメチル−２，５−ジ（ｔ−ブチルペルオキシ）ヘキサン触媒４５％のペーストの組成物
１重量部の、シリコーン油中酸化セリウム４５％のペーストの組成物
【００７５】
利用される高稠度シリコーン組成物は、以下の組成を有する。
【００７６】
（ＨＣＲ１）
５８重量部の、５５〜６５ミルの可塑性を有するジメチルビニルシロキシ末端ジメチルシロキサンガム
１３重量部の、６０〜７０ミルの可塑性を有するヒドロキシ末端ジメチルシロキサンガム
２２重量部のアモルファスシリカ
４．５重量部のヒドロキシ末端ジメチルシロキサン（粘度：約２１ｍＰａ・ｓ）
２重量部のジメチルビニルシロキシ末端ジメチルメチルビニルシロキサン
１重量部の、シリコーン油中２，５−ジメチル−２，５−ジ（ｔ−ブチルペルオキシ）ヘキサン触媒４５％のペーストの組成物
【００７７】
（ＨＣＲ２）
７２．６重量部の、５５〜６５ミルの可塑性を有するジメチルビニルシロキシ末端ジメチルシロキサンガム
０．２重量部の、２０ｍＰａ・ｓの粘度を有するヒドロキシ末端ジメチルメチルビニルシロキサン
３重量部の、約２１ｍＰａ・ｓの粘度を有するヒドロキシ末端ジメチルシロキサン
２４重量部のヒュームドシリカ
０．４重量部の、１１ｍＰａ・ｓの粘度を有する水素末端ジメチルシロキサン
１重量部の、シリコーン油中２，５−ジメチル−２，５−ジ（ｔ−ブチルペルオキシ）ヘキサン触媒４５％のペーストの組成物
【００７８】
他に指示しない限り、白金触媒は、組成物の０．５重量％の、白金の１，３−ジエテニル−１，１，３，３−テトラメチルジシロキサン錯体を含む。
【００７９】
（サンプル調製）
反対の記載がない限り、下記の実施例に記載された接着性試験で使用された全てのサンプルは、下記の工程を用いて行われた。
１５０×１５０×２ｍｍの寸法を有するフルオロシリコーンゴムの未硬化スラブ、及び高稠度ゴムが押し出された(pressed out)。次いで、硬化後に分離できるようにするために、一端で層間にＰＥＴシートを装入しながら、これらを一緒に結合させた。次いで、結合されたシートを１７０℃で２０分間、４ｍｍ深さのモールドの中で硬化させた。次いで、適切な刃物を用いて１０ｍｍの一片に切断され、得られた試験サンプルを、２つの層の間の接着性のレベルについて分析した。
【００８０】
（接着性試験）
実施例１〜４で調製されたサンプルを、５０ｍｍ／分のクロスヘッド速度でロイド(Lloyd)張力計を用いる１８０°剥離試験にかけた。
【００８１】
［実施例１］
この実施例では、未硬化及び予備成形フルオロシリコーンゴム（ＦＳＲ）及び高稠度ゴム（ＨＣＲ）サンプルを、各化合物のサンプルが同時に、本発明の一つの実施形態に従って互いに硬化及び接着されるように、上記サンプル調製方法を用いる硬化の前に一緒に結合させた。使用した架橋剤は、組成物の１重量％の、２５℃で約３５ｍＰａ・ｓの粘度を有するメチル（パーフルオロブチルエチル）メチルハイドロジェンシロキサンであった。存在する場合、架橋剤はフルオロシリコーンゴム組成物に添加され、白金触媒は高稠度ゴム組成物に導入された。
【００８２】
【表１】
2008540754.tif 000002
【００８３】
フルオロシリコーン層中に架橋剤を含有する全てのサンプルの接着性は、白金触媒が省かれた場合よりも顕著に良好である白金触媒を含有する高稠度ゴム層と接触させたものにおいて、顕著により高い剥離力試験結果を与えることが表１で見られるであろう。
【００８４】
［実施例２］
厳密に同じ工程を行って上記のようなサンプルを調製及び測定した。この実施例の唯一の違いは、ＦＳＲ架橋剤（２）として表２に記載される他の架橋剤の使用である。ＦＳＲ架橋剤（２）は、２５℃で約５ｍＰａ・ｓの粘度を有するジメチルハイドロジェンシロキシ末端トリフルオロプロピルシルセスキオキサンであった。
【００８５】
【表２】
2008540754.tif 000003
【００８６】
また表１で見られたように、フルオロシリコーン層中に架橋剤を含有する全てのサンプルにおける接着性は、白金触媒が除かれた場合よりも顕著に良好である白金触媒を含有する高稠度ゴム層と接触させたものにおいて、顕著により高い剥離力試験結果を与えることが表２で見られるであろう。
【００８７】
［実施例３］
厳密に同じ工程を行って、上記のようなサンプルを調製及び測定した。この実施例の唯一の違いは、架橋剤（３）として表３に記載される他の架橋剤の使用である。架橋剤（３）は、２５℃で約３０ｍＰａ・ｓの粘度を有するトリメチルシロキシ末端ポリメチルハイドロジェンシロキサンであった。
【００８８】
【表３】
2008540754.tif 000004
【００８９】
かかる結果は、架橋剤３の存在における改良された接着性を明確に示す。
【００９０】
［実施例４］
厳密に同じ工程を行って、上記のようなサンプルを調製及び測定した。この実施例の唯一の違いは、架橋剤（３）として表３に記載される他の架橋剤の使用である。架橋剤（３）は、２５℃で約３０ｍＰａ・ｓの粘度を有するトリメチルシロキシ末端ポリメチルハイドロジェンシロキサンであった。また、架橋剤は、高稠度シリコーンゴム（ＨＣＲ）組成物に添加され、Ｐｔ触媒は、フルオロシリコーンゴム組成物（ＦＳＲ）に添加された。
【００９１】
【表４】
2008540754.tif 000005
【００９２】
かかる結果は、架橋剤３の存在における改良された接着性を明確に示す。
【００９３】
［実施例５］
この実施例では、上記の通りにサンプルを調製し、使用した接着性試験も同じであるが、白金触媒をフルオロシリコーンゴム組成物に導入し、１重量％の適切なＨＣＲ架橋剤、すなわち、約５０ｍＰａ・ｓの粘度を有するトリメチル末端メチルハイドロジェンメチルオクチルシロキサンを高稠度ゴム組成物に導入した。
【００９４】
【表５】
2008540754.tif 000006
【００９５】
接着性試験における違いはさほど大きくないが、これもまた架橋剤及び触媒が両方使用された場合の剥離力の顕著な向上にある。また表１及び２の両方で見られるように、フルオロシリコーン層中に触媒、また高稠度ゴム層中に架橋剤を含有するサンプルは、触媒及び架橋剤の両方が省かれたサンプルよりも、顕著に高い剥離力試験結果を与えることが表５で見られるであろう。
【００９６】
［実施例６］
この実施例では、サンプル調製を以下の点で変更した。任意に添加された白金又は架橋剤を有するフルオロシリコーンゴム２の一部をモールド内で硬化して２ｍｍ厚のシートを与えた。任意に添加された架橋剤又は白金を有するフルオロシリコーンゴム２の第二部分を、上述の通りにして未硬化スラブに形成した。次いで、硬化及び未硬化シートを、１００バール（１０７Ｐａ）の圧力下、１７０℃で１０分間一緒に加圧した。次いで、前述と同じ剥離試験を行ってシートの相対接着性を互いに評価し、その結果が下記の表６で与えられる。
【００９７】
【表６】
2008540754.tif 000007
【００９８】
かかる結果は、予備硬化ＦＳＲシートにおける白金触媒と未硬化シートにおけるフルオロ架橋剤との組み合わせが、架橋剤及び触媒の一つ若しくは両方がないもの、又はフルオロ架橋剤が予備硬化層中にあり、且つ白金触媒が未硬化層中にある場合と比較して、接着性の顕著な改良を与えることを示す。
【００９９】
［実施例７］
この実施例では、サンプル調製を以下の点で変更した。フルオロシリコーンゴム及び高稠度ゴムスラブをモールド内で個々に硬化させ、２ｍｍ厚のシートを与えた。次いで、シートを、１００バールの圧力下、１７０℃で２０分間一緒に加圧した。次いで、前述と同じ剥離試験を行ってシートの相対接着性を互いに評価し、その結果が下記の表７で与えられる。
【０１００】
【表７】
2008540754.tif 000008
【０１０１】
ここでは、接着性の増大が観察されなかった（実際には、減少が生じた）。
【０１０２】
［実施例８］
この実施例では、ＡＳＴＭ Ｄ４７１−９５に従う、油中で７日間エージング前後の硬化フルオロシリコーンゴムの物性について、１重量％のＦＳＲ架橋剤１の形態で架橋剤を含有するフルオロシリコーンゴムのサンプルの物性を、ＦＳＲ架橋剤１を除外して調製されたサンプルと比較した。
【０１０３】
フルオロシリコーンゴムのサンプルを上述の通りにして調製した。一連の試験サンプルを硬化フルオロシリコーンゴムの初期物性を評価するために用い、他のサンプルを油中に１７５℃で７日間浸漬した（全ＭＡ−３予備エージング：１５０℃で１６時間）。エージング後、サンプルを洗い、そして試験して油中でのエージング後の物性の相対変化を決定した。結果が下記の表８で与えられる。全ての物理試験は、下記に示したものと同じ方法を用いて行った。
【０１０４】
ＦＳＲ組成物３のエージング後の破断点伸びが、架橋剤１の添加によって改良され、また改良が引張強度でも見られたことに注目すべきであろう。
【０１０５】
【表８】
2008540754.tif 000009
【図面の簡単な説明】
【０１０６】
【図１】典型的なターボチャージャーホースを示す図である。
【図１】
2008540754.tif 000010
【国際調査報告】
2008540754.tif 000011
2008540754.tif 000012